УЛУЧШЕННАЯ КОМПОЗИЦИЯ ПОКРЫТИЯ ДЛЯ ЛОПАСТЕЙ ВЕТРОВОЙ ТУРБИНЫ

1. Лопасть ветровой турбины, имеющая, по меньшей мере, на части своей наружной поверхности в качестве самого внешнего слоя покрытие на полиуретановой основе, при этом упомянутое покрытие содержит полиуретановое связующее, полученное из:
(а) компонента основы, состоящего из одного или нескольких полиолов, при этом упомянутые один или несколько полиолов имеют среднюю функциональность, равную, по меньшей мере, 2,0 и меньше, чем 8,0; где, по меньшей мере, 50%, в частности, по меньшей мере, 60%, в частности, по меньшей мере, 70%, (мас.) упомянутых одного или нескольких полиолов содержат сегменты алифатического сложного полиэфира, включенные в них, и имеют молекулярную массу 300-3000 г/моль; и
(b) компонента отвердителя, состоящего из одного или нескольких полиизоцианатов, при этом упомянутые один или несколько полиизоцианатов имеют среднюю функциональность, меньше, чем 3,0; где, по меньшей мере, 50%, в частности, по меньшей мере, 60%, в частности, по меньшей мере, 70%, (мас.) упомянутых одного или нескольких полиизоцианатов выбирают из:
(i) полиизоцианатов, содержащих сегменты алифатического сложного полиэфира, включенные в них, и имеющих молекулярную массу 500-3000 г/моль и функциональность, равную, по меньшей мере, 2,0 и меньше, чем 3,0;
(ii) полиизоцианатов, относящихся к аллофанатному типу, имеющих молекулярную массу 250-2000 г/моль и функциональность, равную, по меньшей мере, 2,0 и меньше, чем 3,0; и
(iii) полиизоцианатов, относящихся к уретдионовому типу, имеющих молекулярную массу 250-2000 г/моль и функциональность, равную, по меньшей мере, 2,0 и меньше, чем 3,0.
2. Лопасть ветровой турбины по п.1, где полиуретановое связующее получают в присутствии одного или нескольких ускорителей.
3. Лопасть ветровой турбины по п.1 или 2, где толщина отвержденного покрытия составляет 20-1000 мкм, обычно 50-300 мкм.
4. Лопасть ветровой турбины по п.1 или 2, где соотношение между количеством изоцианатных групп в компоненте отвердителя и количеством гидроксильных групп в компоненте основы находится в диапазоне от 80:100 до 160:100.
5. Лопасть ветровой турбины по п.1 или 2, где отвердитель содержит типы полиизоцианатов на основе гексаметилендиизоцианата.
6. Лопасть ветровой турбины по п.1 или 2, где имеющая покрытие часть наружной поверхности включает, по меньшей мере, преобладающую часть направляющей кромки лопасти.
7. Композиция покрытия, содержащая:
(а) компонент основы, состоящий из одного или нескольких полиолов, при этом упомянутые один или несколько полиолов имеют среднюю функциональность, равную, по меньшей мере, 2,0 и меньше, чем 8,0; где, по меньшей мере, 50%, в частности, по меньшей мере, 60%, в частности, по меньшей мере, 70%, (мас.) упомянутых одного или нескольких полиолов содержат сегменты алифатического сложного полиэфира, включенные в них, и имеют молекулярную массу 300-3000 г/моль; и
(b) компонент отвердителя, состоящий из одного или нескольких полиизоцианатов, при этом упомянутые один или несколько полиизоцианатов имеют среднюю функциональность, меньше, чем 3,0; где, по меньшей мере, 50%, в частности, по меньшей мере, 60%, в частности, по меньшей мере, 70%, (мас.) упомянутых одного или нескольких полиизоцианатов выбирают из:
(i) полиизоцианатов, содержащих сегменты сложного полиэфира, включенные в них, и имеющих молекулярную массу 500-3000 г/моль и функциональность, равную, по меньшей мере, 2,0 и меньше, чем 3,0;
(ii) полиизоцианатов, относящихся к аллофанатному типу, имеющих молекулярную массу 250-2000 г/моль и функциональность, равную, по меньшей мере, 2,0 и меньше, чем 3,0; и
(iii) полиизоцианатов, относящихся к уретдионовому типу, имеющих молекулярную массу 250-2000 г/моль и функциональность, равную, по меньшей мере, 2,0 и меньше, чем 3,0;
(с) один или несколько дополнительных компонентов, выбираемых из наполнителей и пигментов, добавок, ускорителей и растворителей.
8. Композиция покрытия по п.7, которая имеет вязкость 150-15000 мПа·с.
9. Композиция покрытия по любому одному из пп.7 или 8, которая является отверждаемой при температуре, не превышающей 50°С.
10. Композиция покрытия по любому одному из пп.7 или 8, которая содержит 0-45% (мас.) одного или нескольких растворителей.
11. Способ нанесения покрытия на подложку, включающий стадии:
(а) нанесения композиции покрытия по любому одному из пп.7-9, по меньшей мере, на часть поверхности упомянутой подложки;
(b) обеспечения отверждения композиции покрытия при температуре композиции покрытия, не превышающей 90°С.